Brevet FR3047491A1 (20170811)
REVENDICATIONS1. Procédé de traitement (S) d'une pièce en alliage métallique, caractérisé en ce qu'il comprend les étapes suivantes : - réalisation d'une formulation mère (51) en mélangeant en parts molaires de silicium égales une solution alcoolique d'epoxysilane hydrolysé et une solution alcoolique d'aminosilane hydrolysé, - mélange (S2) de la formulation mère avec une suspension 10 comprenant des nano-fils conducteurs suivant une quantité massique comprise entre 0.1% et 10% par rapport à la masse totale de la formulation mère afin d'obtenir une formulation fille, et - dépôt (S3) sur la pièce de la formulation fille afin d'obtenir le revêtement. 15\n<CLM>\1\tProcédé (S) selon la revendication 1, dans lequel les nanofils conducteurs comprennent des nanofils d'argent, des nanofils de carbone et/ou des nanofils de cuivre. 20\n<CLM>\1\tProcédé (S) selon l'une des revendications 1 ou 2, dans lequel les nanofils conducteurs comprennent des nanofils d'argent, la suspension de nano-fils d'argent étant réalisée par centrifugation d'une suspension de nanofils et de particules d'argent à une vitesse comprise entre 2000 et 6000 tours par minute. 25\n<CLM>\1\tProcédé (S) selon la revendication 3, dans lequel la suspension de nanofils d'argent est obtenue conformément aux sous-étapes suivantes : - dissoudre de la poly vinyl pyrrolidone dans de l'éthylène glycol afin d'obtenir une solution, 30 - chauffer la solution ainsi obtenue à une température comprise entre 100°C et 160°C, et 3047491 16 - après stabilisation de la température, ajouter une solution de chlorure de sodium et d'acetyl acétonate de fer (II), puis ajouter une solution de nitrate d'argent dans de l'éthylène glycol. 5\n<CLM>\1\tProcédé (S) selon l'une des revendications 1 à 4, dans lequel la solution alcoolique d'am inosilane comprend de l'isopropanol.\n<CLM>\1\tProcédé (S) selon l'une des revendications 1 à 5, dans lequel une concentration de la solution alcoolique d'epoxysilane hydrolysé et une 10 concentration de la solution alcoolique d'aminosilane hydrolysé est d'environ 0.1 mol/L.\n<CLM>\1\tProcédé (S) selon l'une des revendications 1 à 6, dans lequel la formulation mère comprend en outre du fluorosilane, suivant une 15 concentration molaire comprise entre 0.5 et 5% par rapport au silicium issu de l'epoxysilane et de l'aminosilane et/ou de la silice nanométrique, suivant une concentration molaire comprise entre 1 % et 5% par rapport au silicium issu de l'epoxysilane et de l'aminosilane. 20\n<CLM>\1\tProcédé (S) selon l'une des revendications 1 à 7, dans lequel la formulation mère comprend en outre un colorant suivant une concentration massique comprise entre 0.5 et 5% par rapport à la masse sèche de la formulation mère. 25\n<CLM>\1\tProcédé (S) selon l'une des revendications 1 à 8, comprenant en outre, préalablement au dépôt du revêtement, une étape de décapage de la pièce et/ou une étape de prétraitement de la pièce à l'aide d'un promoteur d'adhésion. 30\n<CLM>\1\tProcédé (S) selon l'une des revendications 1 à 9, comprenant en outre après l'étape de dépôt (S3) du revêtement une étape (S4) de 3047491 17 polymérisation de la pièce à une température comprise entre 80°C et 150°C, de préférence entre 80°C et 120°C.\n<CLM>\1\tProcédé (S) selon l'une des revendications 1 à 10, dans lequel, 5 dans la formulation mère, les nanofils conducteurs présentent un rapport d'aspect compris entre 1 et\n<CLM>\1\t12. Procédé (S) selon l'une des revendications 1 à 11, dans lequel le dépôt est réalisé par pulvérisation de la formulation fille sur la pièce, par revêtement au trempé de la pièce dans la formulation fille ou par robotisation.\n<CLM>\1\tPièce en alliage métallique, caractérisée en ce qu'elle comprend un revêtement obtenu suivant un procédé de traitement (S) selon l'une des 15 revendications 1 à 12 présentant une épaisseur du revêtement comprise entre 0.5 et 5 microns.\n<CLM>\1\tPièce selon la revendication 13, dans laquelle un matériau constitutif de la pièce comprend un alliage d'aluminium, un alliage de fer ou 20 un alliage de magnésium.\n<CLM>\1\tPièce selon l'une des revendications 13 ou 14, dans laquelle le revêtement comprend des nanofils d'argent.